(57)【要約】【課題】マイクロ表示デバイスを用いたプロジェクターにおいて高出力な状態で使用しても、投影画像が劣化しないようにする。【解決手段】プリズム基体に形成されたダイクロイック膜中に、Ａｌ2Ｏ3又は温度３００Ｋでの熱伝導率が２０Ｗ／ｍＫ以上の高熱伝導物質を１０ｖｏｌ％以上含有させる。ここで、ダイクロイック膜は、高屈折率層と低屈折率層とが交互に積層されてなり、低屈折率層中にＡｌ2Ｏ3又は高熱伝導物質が２０ｖｏｌ％以上の含まれているものが好ましい。また、入射角度依存性を小さくし光利用効率を向上させる観点などから、下記条件式を満足するようにするのが好ましい。ＮL≧１．５８、ＮH／ＮL≧１．３３（ＮL：低屈折率層の屈折率、ＮH：高屈折率層の屈折率）【選択図】図２
2007058166.tif 000002
【特許請求の範囲】
【請求項１】
プリズム基体に形成されたダイクロイック膜中に、Ａｌ2Ｏ3が１０ｖｏｌ％以上含まれていることを特徴とする高光出力の画像投影装置用ダイクロイックプリズム。
【請求項２】
プリズム基体に形成されたダイクロイック膜中に、温度３００Ｋでの熱伝導率が２０Ｗ／ｍＫ以上の高熱伝導物質が１０ｖｏｌ％以上含まれていることを特徴とする高光出力の画像投影装置用ダイクロイックプリズム。
【請求項３】
プリズム基体内の、照明光と投影光の光路が異なる画像投影装置用ダイクロイックプリズムにおいて、
プリズム基体に形成されたダイクロイック膜中に、Ａｌ2Ｏ3が１０ｖｏｌ％以上含まれていることを特徴とする画像投影装置用ダイクロイックプリズム。
【請求項４】
プリズム基体内の、照明光と投影光の光路が異なる画像投影装置用ダイクロイックプリズムにおいて、
プリズム基体に形成されたダイクロイック膜中に、温度３００Ｋでの熱伝導率が２０Ｗ／ｍＫ以上の高熱伝導物質が１０ｖｏｌ％以上含まれていることを特徴とする画像投影装置用ダイクロイックプリズム。
【請求項５】
前記ダイクロイック膜が、高屈折率層と低屈折率層とが交互に積層されてなり、低屈折率層中にＡｌ2Ｏ3又は前記高熱伝導物質が２０ｖｏｌ％以上の含まれている請求項１〜４のいずれかに記載の画像投影装置用ダイクロイックプリズム。
【請求項６】
前記ダイクロイック膜が、高屈折率層と低屈折率層とが交互に積層されてなり、低屈折率層および高屈折率層が下記条件、
ＮL≧１．５８ ・・・・・・（１）
ＮH／ＮL≧１．３３・・・・（２）
（ＮL：低屈折率層の屈折率、ＮH：高屈折率層の屈折率）
を満足する請求項１〜５のいずれかに記載の画像投影装置用ダイクロイックプリズム。
【請求項７】
湿度が０〜９５％の範囲、温度変化±２５℃の範囲における、透過率５０％となるカットオフ波長の変化量が１ｎｍ以下である請求項１〜６のいずれかに記載の画像投影装置用ダイクロイックプリズム。
【請求項８】
前記プリズム基体の、波長４００〜８００ｎｍにおける厚さ４０ｍｍあたりの平均吸収率が０．５％以下である請求項１〜７のいずれかに記載の画像投影装置用ダイクロイックプリズム。
【請求項９】
画像情報に基づき各色光の画像を表示する複数の画像表示素子と、各画像表示素子と対応する色光で各画像表示素子を照明する照明光学系と、各画像表示素子によって変調された各色光を合成する色合成光学系と、合成された色光を投影面に投影する投影レンズとを備えた画像投影装置において、
前記色合成光学系として請求項１〜８のいずれかに記載のダイクロイックプリズムを用いたことを特徴とする画像投影装置。
【請求項１０】
対応する波長域の照明光を、画像を投影する像光と不用光とで異なる方向に出射する複数の画像表示素子と、光源から出射された照明光を各色光に分離するとともに、前記画像表示素子によって変調された各色光を合成する色分離合成光学系と、合成された色光を投影面に投影する投影レンズとを備えた画像投影装置において、
、前記色分離合成光学系として請求項１〜８のいずれかに記載のダイクロイックプリズムを用いたことを特徴とする画像投影装置。
【発明の詳細な説明】
【技術分野】
【０００１】
本発明はダイクロイックプリズムに関し、より詳細には光出力の大きい画像投影装置に好適に用いるダイクロイックプリズムに関するものである。
【背景技術】
【０００２】
近年、反射型の液晶パネルやＤＭＤ（Digital Micromirror Device）などのマイクロ表示デバイス（画像表示素子）を用いてデジタル化された画像データを投影するプロジェクター（画像投影装置）が開発され一部実用化されている。このようなプロジェクターでは、高画質の映像を画像劣化なく忠実な色再現で投影できることから、最近では映画館等において、フィルムの映像を投影する従来のプロジェクターに代わって用いられるようになってきた。映画館等の大きなスクリーンに画像を投影するプロジェクターでは、１５，０００ルーメン以上という非常に大きな光出力が必要となる。
【０００３】
ところが、これまでのプロジェクターをそのような高出力な状態で使用すると、投影画像が次第に劣化するという不具合が生じた。特に、画像を投影する像光と不用光とで異なる方向に出射するＤＭＤを用いたプロジェクターの場合に画像劣化が顕著であった。
【特許文献１】特開2003-294938号公報（特許請求の範囲）
【発明の開示】
【発明が解決しようとする課題】
【０００４】
そこで本発明はこのような従来の問題に鑑みてなされたものであり、その目的とするところは、マイクロ表示デバイスを用いたプロジェクターにおいて高出力な状態で使用しても、投影画像が劣化しないようにすることにある。
【０００５】
また本発明の目的は、プロジェクターに用いるダイクロイックプリズムにおいて、熱による、ダイクロイック膜の面歪やプリズム基体内の屈折率分布ムラが生じないようにすることにある。
【課題を解決するための手段】
【０００６】
本発明者等は前記目的を達成すべく鋭意検討を重ねた。その結果、前記プロジェクターを高出力な状態で使用した場合に投影画像が次第に劣化するのは、プロジェクターに内蔵されているダイクロイックプリズムのプリズム基体やダイクロイック膜が光吸収によって発熱し、光出力の増大に伴ってこの発熱量が大きくなって温度差が拡大し、ダイクロイック膜の面歪やプリズム基体内の屈折率分布ムラが投影画像に影響を与える程に大きくなったためであるとの知見を得た。
【０００７】
本発明はかかる知見に基づきなされたものであり、本発明に係るダイクロイックプリズムは、光吸収による局所的な温度上昇を抑えるべく、プリズム基体に形成されたダイクロイック膜中に、Ａｌ2Ｏ3又は温度３００Ｋでの熱伝導率が２０Ｗ／ｍＫ以上の高熱伝導物質を１０ｖｏｌ％以上含有させたことを特徴とする。なお、本明細書において「高光出力」とは１５，０００ルーメン以上を意味するものとする。また温度３００Ｋでの熱伝導率を規定したのは、実使用時のダイクロイックプリズム表面の温度を測定すると８５℃程度であり、青色のダイクロイック膜は３００℃以上では白濁することから、プリズムの温度は８５〜３００℃の範囲と推定でき、この温度範囲では各材料の熱伝導率の相対的な関係は大きく変わらないからである。
【０００８】
ここで、ダイクロイック膜は、高屈折率層と低屈折率層とが交互に積層されてなり、低屈折率層中にＡｌ2Ｏ3又は前記高熱伝導物質が２０ｖｏｌ％以上の含まれているものが好ましい。また、入射角度依存性を小さくし光利用効率を向上させる観点などから、低屈折率層および高屈折率層が前記条件式（１）および（２）を満足するようにするのが好ましい。さらには、熱伝導を一層向上させる観点から、ダイクロイック膜は、湿度が０〜９５％の範囲、温度変化±２５℃の範囲における、透過率５０％となるカットオフ波長の変化量が１ｎｍ以下であるものが好ましい。なお、このカットオフ波長の変化量が１ｎｍ以下であることは、ダイクロイック膜中の空隙が少なく高密度であることを意味するものである。
【０００９】
またプリズム基体での発熱を抑える観点から、プリズム基体は、波長４００〜８００ｎｍにおける厚さ４０ｍｍあたりの平均吸収率が０．５％以下であるものが好ましい。
【００１０】
本発明に係る画像投影装置は、画像情報に基づき各色光の画像を表示する複数の画像表示素子と、各画像表示素子と対応する色光で各画像表示素子を照明する照明光学系と、各画像表示素子によって変調された各色光を合成する色合成光学系と、合成された色光を投影面に投影する投影レンズとを備え、前記色合成光学系として前記記載のダイクロイックプリズムを用いたことを特徴とする。
【００１１】
またもう一つの発明に係る画像投影装置は、対応する波長域の照明光を、画像を投影する像光と不用光とで異なる方向に出射する複数の画像表示素子と、光源から出射された照明光を各色光に分離するとともに、前記画像表示素子によって変調された各色光を合成する色分離合成光学系と、合成された色光を投影面に投影する投影レンズとを備え、前記色分離合成光学系として前記記載のダイクロイックプリズムを用いたことを特徴とする。
【００１２】
ダイクロイック膜の放熱性を向上させる観点から、ダイクロイック膜に隣接してエアーギャップを設けるのが望ましい。
【発明の効果】
【００１３】
本発明に係るダイクロイックプリズムでは、プリズム基体に形成したダイクロイック膜中に、Ａｌ2Ｏ3又は温度３００Ｋでの熱伝導率が２０Ｗ／ｍＫ以上の高熱伝導物質を１０ｖｏｌ％以上含有させるので、ダイクロイック膜において光吸収による局所的な発熱が生じても、ダイクロイック膜全体に熱が伝わり温度差が生じにくい。これにより、１５，０００ルーメン以上の高光出力の画像投影装置に用いた場合や、照明光と投影光のプリズム基体内の光路が異なる場合であっても画像劣化が格段に抑えられる。加えて、本発明に係るダイクロイックプリズムでは入射角度依存性が小さくなり、照明から投影までの経路でダイクロイックプリズムを透過できない、いわゆる迷光の発生が抑えられる。また迷光による発熱も抑えられる。
【００１４】
またダイクロイック膜が、高屈折率層と低屈折率層が交互に積層されてなり、低屈折率層中にＡｌ2Ｏ3又は前記高熱伝導物質が２０ｖｏｌ％以上の含まれていると、少ない層数で優れた反射特性と広い帯域特性が得られる。さらに、低屈折率層の屈折率を１．５８以上とすると、入射角度依存性を小さくでき色純度や投影画質を向上できる。高屈折率層と低屈折率層との屈折率比を１．３３よりも大きくすると、良好な入射角度依存性を保持しながら良好な反射特性を奏する波長帯域を広くできる。
【００１５】
そしてまたダイクロイック膜が、湿度が０〜９５％の範囲、温度変化±２５℃の範囲における、透過率５０％となるカットオフ波長の変化量が１ｎｍ以下のものであると、すなわち前述のようにダイクロイック膜が高密度であると、熱伝導がさらに向上する。またダイクロイック膜が高密度であると、屈折率が高くなり入射角度依存性が小さくなるとともに、環境による波長シフトがなくなり良好な反射特性が得られる。
【００１６】
プリズム基体として、波長４００〜８００ｎｍにおける厚さ４０ｍｍあたりの平均吸収率が０．５％以下のものを用いると、プリズム基体での発熱が抑えられる。
【００１７】
本発明に係る画像投影装置では、各画像表示素子によって変調された各色光を合成する色合成光学系として前記記載のダイクロイックプリズムを用いるので、１５，０００ルーメン以上に高光出力化しても、あるいは画像表示素子としてＤＭＤを用いても画像劣化が格段に抑えられる。
【発明を実施するための最良の形態】
【００１８】
以下、本発明に係るダイクロイックプリズム及びこれを用いた画像投影装置について図に基づいて説明する。なお、本発明はこれらの実施形態に何ら限定されるものではない。
【００１９】
図１は、本発明に係るプロジェクター（画像投影装置）の一実施形態を示す概説図である。キセノンランプからなる光源１の光進行方向下流側には、ロッドインテグレータ３が長手方向を光軸Ｘに沿うように配置されている。光源１は、リフレクタ２の回転楕円面である反射面２ａの一方の焦点位置に配置されており、ここから出た光は他方の焦点位置に集光されて、ロッドインテグレータ３の一方端から入射する。ロッドインテグレータ３に入射した光は、ここで内面反射を繰り返し、均一な光量分布となって他端から出射する。
【００２０】
ロッドインテグレータ３の直後には集光レンズ４が配置されており、さらにその後方にはレンズ５が配置されている。この集光レンズ４とレンズ５をリレー光学系とする。ロッドインテグレータ３から出射した光は、集光レンズ４で効率よくレンズ５に導かれ、ＴＩＲ（Total Internal Refrection）プリズムＰＲの入射側に配置されたエントランスレンズ６を介して、ＴＩＲプリズムＰＲに入射する。なお、ロッドインテグレータ３からエントランスレンズ６までを照明光学系ＩＬとする。
【００２１】
ＴＩＲプリズムＰＲは、それぞれ略三角柱状の第１プリズムＰＲ１と第２プリズムＰＲ２とから成っており、各プリズム斜面間にエアーギャップ層が設けてある。このＴＩＲプリズムＰＲによって、ＤＭＤに対する入力光と出力光との分離が行われる。第１プリズムＰＲ１は、照明光学系ＩＬから出射した照明光を側面ＰＲ１ａで全反射させ、色分離合成光学系ＤＰに入射させる。色分離合成光学系ＤＰでは照明光が赤，緑，青の各色に分解されるとともに、ＤＭＤで変調された各色光が合成される。
【００２２】
図２に、色分離合成光学系ＤＰの側断面図を示す。色分離合成光学系ＤＰは、略三角柱状の第１プリズム（ダイクロイックプリズム）ＤＰ１及び第２プリズム（ダイクロイックプリズム）ＤＰ２、略四角柱状の第３プリズムＤＰ３、略三角柱状のクリアプリズムＤＰ４が組み合わされている。第１プリズムＤＰ１の、第２プリズムＤＰ２と対向する面がダイクロイック面として機能し、この面に赤色光を反射するダイクロイック膜Ｒが形成されている。なお、第１プリズムＤＰ１と第２プリズムＤＰ２との間にはエアーギャップ層が設けられている。そしてまた、第２プリズムＤＰ２の、第３プリズムＤＰ３と対向する面がダイクロイック面として機能し、この面に青色光を反射するダイクロイック膜Ｂが設けられている。第２プリズムＤＰ１と第３プリズムＤＰ３との間にもエアーギャップ層が設けられている。なお、ダイクロイック膜Ｒとダイクロイック膜Ｂの形成位置は逆であっても構わない。また本実施形態では、色分離合成光学系ＤＰにクリアプリズムＤＰ４を用いているが、クリアプリズムＤＰ４は特に用いなくても構わない。ただし、照明光のダイクロイック膜Ｒへの入射角度を小さくして、ダイクロイック膜Ｒの入射角度依存性を小さくする観点からは、クリアプリズムＤＰ４を用いることが推奨される。クリアプリズムＤＰ４を用いない場合に、ダイクロイック膜Ｒの入射角度依存性を小さくするには、第１プリズムＤＰ１にダイクロイック膜Ｂを形成し、第２プリズムＤＰ２にダイクロイック膜Ｒを形成するのがよい。
【００２３】
またこの色分離合成光学系ＤＰでは、ダイクロイック膜Ｒおよびダイクロイック膜Ｂは、対向する位置にプリズムがない領域にまで形成されている。この領域のダイクロイック膜は、対流する空気と接触するため空冷される。後述するようにダイクロイック膜は熱伝導性が高いため、対流のないエアーギャップ層に接触している領域のダイクロイック膜もこれにより冷却されることとなり、ダイクロイック膜全体の温度上昇が効果的に抑えられる。なお、ダイクロイック膜に隣接してエアーギャップ層を設けているのは、投射光量が多いため、プリズムを接着剤によって接合すると接着剤による吸収が起こり、接着剤が焼き切れるなどの問題が発生することがあるからである。
【００２４】
クリアプリズムＤＰ４の上面である入出射面ＤＰａより入射した照明光は、ダイクロイック膜Ｒで赤色光が反射し、他の青色光及び緑色光は透過する。ダイクロイック膜Ｒで反射した赤色光は、第１プリズムＤＰ１の側面ＤＰ１ｂで全反射して、第１プリズムＤＰ１の入出射面ＤＰ１ａより出射して赤用のＤＭＤ１１を照明する。なお、画像表示素子としてＤＭＤの他、反射型の液晶表示装置を用いても構わない。
【００２５】
一方、ダイクロイック膜Ｒを透過した青色光と緑色光のうち、青色光は第２プリズムＤＰ２のダイクロイック膜Ｂで反射し、緑色光は透過する。ダイクロイック膜Ｂで反射した青色光は、第２プリズムＤＰ２の側面ＤＰ２ｂで全反射され、第２プリズムＤＰ２の入出射面ＤＰ２ａより出射して青用のＤＭＤ１２を照明する。ダイクロイック膜Ｂを透過した緑色光は、第３プリズムＤＰ３の入出射面ＤＰ３ａより出射して緑用のＤＭＤ１３を照明する。
【００２６】
ＤＭＤ各画素のマイクロミラー（不図示）は±１２°に傾斜し、照明光軸Ｉ側に１２゜傾いた状態では、入射角θ＝２４゜で入射する照明光をＤＭＤに垂直な方向（投影光軸Ｐ方向）に投影光（ＯＮ光）として出射させる。他方、照明光軸Ｉ側とは逆方向に１２゜傾いた状態では、照明光を出射角４８゜でＯＦＦ光として出射させる。これによって光変調が行われる。
【００２７】
次に、各ＤＭＤからの投影光の光路、すなわち光の合成について説明する。赤用ＤＭＤ１１で反射した赤色の投影光は、第１プリズムＤＰ１の入出射面ＤＰ１ａに入射して、第１プリズムＤＰ１の側面ＤＰ１ｂで全反射した後、さらにダイクロイック膜Ｒで反射する。また、青用のＤＭＤ１２で反射された青色の投影光は、第２プリズムＤＰ２の入出射面ＤＰ２ａに入射して、第２プリズムＤＰ２の側面ＤＰ２ｂで全反射した後、ダイクロイック膜Ｂでさらに反射する。そして更に、第１プリズムＤＰ１のダイクロイック膜Ｒを透過する。一方、緑用のＤＭＤ１３で反射した緑色の投影光は、第３プリズムＤＰ３の入出射面ＤＰ３ａに入射して、ダイクロイック膜Ｂ及びダイクロイック膜Ｒを透過する。
【００２８】
そして、これら赤色および青色、緑色の各投影光は、同一光軸Ｐに合成され、クリアプリズムＤＰ４の入出射面ＤＰａから出射して、ＴＩＲプリズムＰＲに入射する。続いて、この合成された投影光は、ＴＩＲプリズムＰＲの各プリズムの全反射条件を満たさないので、ＴＩＲプリズムＰＲ及びエアーギャップ層を透過し、複数のレンズ等から成る投影光学系ＰＬによって、図示しないスクリーンに投影される。ここで、投影光学系ＰＬのレンズ等は、図示を省略している。
【００２９】
なお、以上説明した画像投影装置では、ダイクロイックプリズムを照明光を各色光に分離し、変調された各色光を合成するのみ用いているが、変調された各色光を合成するのにのみ用いるようにしてももちろん構わない。
【００３０】
次に、第１プリズムＤＰ１及び第２プリズムＤＰ２に形成されるダイクロイック膜Ｒ及びダイクロイック膜Ｂの具体的構成について説明する。前記説明したように、色分離合成光学系では、照明光と投影光の光路が異なり、照明光の光量は投影光よりも多いため、ダイクロイック膜およびプリズム基体における光吸収による発熱は照明光路側が多くなる。これにより、ダイクロイック膜およびプリズム基体に温度分布ができ、この温度分布が大きくなると、ダイクロイック膜の面歪みやプリズム基体の屈折率分布ムラが、投影した画像に影響を与える程に大きくなる。
【００３１】
特に暗い画像を投影するとき、投影光の光路を通過する光量が少なくなるので、照明光との光量差が最も大きくなり、面歪や屈折率分布差が拡大し、投影性能の劣化が大きくなる。また、照明光と投影光が異なる角度でダイクロイック膜に入射するため、ダイクロイック膜の入射角度依存性により、照明光から投影光までの経路でダイクロイックプリズムを透過できず、プリズム内の迷光になって投影画像の品位を落としたり、余分な熱上昇をもたらす原因となっていた。
【００３２】
そこで本発明のダイクロイックプリズムでは、ダイクロイック膜中に１０％以上のＡｌ2Ｏ3又は温度３００Ｋでの熱伝導率が２０Ｗ／ｍＫ以上の高熱伝導物質を１０ｖｏｌ％以上含有させて、ダイクロイック膜の熱伝導を大きくすることによって、ダイクロイック膜及びプリズム基体の局所的な温度上昇を抑えることに成功した。また同時に、ダイクロイック膜の入射角依存性を小さくすることにも成功した。
【００３３】
なお、ダイクロイック膜中のＡｌ2Ｏ3又は高熱伝導物質の含有率を１０ｖｏｌ％以上としたのは次の理由からである。すなわち、Ａｌ2Ｏ3又は高熱伝導物質とこれら以外の膜材料との熱伝導率の比を仮に４：１とすると（後で示すように実際のこれらの比はもっと大きい）、後述する実施例１で使用する、赤色光を反射する第１プリズムＤＰ１を例にとれば、ダイクロイック膜中のＡｌ2Ｏ3の含有量は５７．５ｖｏｌ％であるから、Ａｌ2Ｏ3以外の膜材料でダイクロイック膜の全体を構成した場合に比べて、ダイクロイック膜全体の熱伝導率は２．７３倍になる。一方、従来のダイクロイックプリズムを用いたプロジェクターではその光出力は最大で１５，０００ルーメンで、それ以上では投影画像が劣化する。これに対し、実施例１のダイクロイックプリズムを用いたプロジェクターでは光出力が少なくとも２４，０００ルーメンでも投影画像に劣化は生じないことが確認されている。ダイクロイックプリズムのこの耐光出力の増大は、ダイクロイック膜の熱伝導率の増加によるものと考えられる。すなわち、ダイクロイック膜の熱伝導率が倍になると耐光出力は少なくとも５２１５ルーメン増大すると推測される（（24,000-15,000)/（2.73-1）＝5215ルーメン）。
【００３４】
また、青色光を反射する第１プリズムＤＰ２を例にとれば、ダイクロイック膜中のＡｌ2Ｏ3の含有量は３６．０ｖｏｌ％であるから、Ａｌ2Ｏ3以外の膜材料でダイクロイック膜の全体を構成した場合に比べて、ダイクロイック膜全体の熱伝導率は２．０８倍になる。この青反射のダイクロ膜をベースに先ほどの耐光出力を計算するとダイクロイック膜の熱伝導率が倍になると耐光出力は少なくとも８３４５ルーメン増大すると推測される（（24,000-15,000)/(2.08-1)＝8345ルーメン）。ここで、光出力はスクリーンへ投影される投影光の最大光量のことで、ルーメンはＡＮＳＩ規格（American National Standard Institute）に従って測定されたＡＮＳＩルーメンのことである。
【００３５】
これを基に、Ａｌ2Ｏ3の含有量（ｖｏｌ％）による熱伝導性、耐光出力の増加量、耐光出力の変化の推定の計算式及び値は以下の通りである。
熱伝導性＝４×Ａｌ2Ｏ3含有量＋１×（１−Ａｌ2Ｏ3含有量）
赤反射ダイクロベースの耐光出力増加量＝（熱伝導性―１）×５，２１５
青反射ダイクロベースの耐光出力増加量＝（熱伝導性―１）×８，３４５
耐光出力＝１５，０００＋耐光出力増加量
【００３６】
【表１】
2007058166.tif 000003
【００３７】
表１から、Ａｌ2Ｏ3の含有量が１０．０ｖｏｌ％以上あれば、１５，０００ルーメン以上の光出力で良好な画質が期待できることになる。また、後述する実施例に基づいて、赤色光を反射するダイクロイック膜ＲはＡｌ2Ｏ3を５０ｖｏｌ％以上含むことがさらに好ましい。また青色光を反射するダイクロイック膜ＢはＡｌ2Ｏ3を３０ｖｏｌ％以上含むことがさらに好ましい。後述の本実施例では、２４，０００ルーメンを超える明るさに対する画像評価ができておらず、もっと高出力でも画質が良好であるかもしれない。その場合、より少ないＡｌ2Ｏ3の含有量でも良好な画質が得られる計算となる。青反射のダイクロイック膜をベースにすると、赤反射のダイクロイック膜をベースにしたときより、より少ないＡｌ2Ｏ3の含有量で良好な画質が得られる計算になる。実際の画像評価では、赤色光の画像劣化が他の色光の画像劣化よりも大きい結果を得ており、赤色光の画像への影響の大きい赤色光を反射するダイクロイック膜の熱伝導性がより重要と考えられる。
【００３８】
映画館などで使用されるプロジェクターに要求される光出力はおおよそ２０，０００ルーメン程度以上であるから、従来のプロジェクター（光出力１５，０００ルーメン）に対して少なくとも光出力を５，０００ルーメン増加させればよい。そのためには、赤反射ダイクロイック膜の熱伝導率を望ましくは１．９６倍（=(5,000/5215)+1）以上、青反射ダイクロイック膜の熱伝導率を望ましくは１．６０倍（=(5,000/8345)+1）以上にすればよい。赤反射ダイクロイック膜の熱伝導率を１．９６倍以上にするためには、次式 ４Ｘ＋（１−Ｘ）＝１．９６からＸ＝０．３２となる。すなわち、Ａｌ2Ｏ3の含有量は望ましくは３２ｖｏｌ％以上とすればよいことがわかる。また、青反射ダイクロイック膜の熱伝導率を１．６０倍以上にするためには、次式 ４Ｘ＋（１−Ｘ）＝１．６０からＸ＝０．２０となる。すなわち、Ａｌ2Ｏ3の含有量は望ましくは２０ｖｏｌ％以上とすればよいことがわかる。
【００３９】
本発明で使用する温度３００Ｋでの熱伝導率が２０Ｗ／ｍＫ以上の高熱伝導物質としては例えばＡｌ2Ｏ3（２５Ｗ／ｍＫ）やＤＬＣ（ダイヤモンドライクカーボン、２０〜４０Ｗ／ｍＫ）などが例示される。なお、従来公知の薄膜材料の熱伝導率を例示しておくと、ＴｉＯ2が２．５〜５Ｗ／ｍＫ、ＳｉＯ2が１．４Ｗ／ｍＫ、ＭｇＦ2が０．３Ｗ／ｍＫ、ＺｒＯ2が１．９〜２．９Ｗ／ｍＫである。
【００４０】
ダイクロイック膜は高屈折率層と低屈折率層とが交互に積層されてなり、Ａｌ2Ｏ3は高屈折率層および低屈折率層の一方または両方に含有させても構わないが、Ａｌ2Ｏ3の屈折率が１．５８〜１．６７であることから、低屈折率層に含有させる方が他の高屈折率材料（屈折率２．２以上）との組み合わせにおいて好ましい。高屈折率層と低屈折率層の屈折率差が大きいほど、少ない層数で優れた反射特性が得られ、また低屈折率層の屈折率が高いほどダイクロイック膜の入射角度依存性が小さくなるからである。例えばＡｌ2Ｏ3を高屈折率層に含有させると、低屈折率層に用いる材料は屈折率が１．３８以下とする必要があり、十分な帯域幅を確保できなくなるとともに、ダイクロイック膜の入射角度依存性が大きくなる。
【００４１】
低屈折率層の屈折率ＮLは１．５８以上が好ましい。低屈折率層の屈折率ＮLが１．５８未満であると、高屈折率層の屈折率との差が大きくなりすぎ、入射角度依存性が大きくなるからである。入射角度依存性が大きくなると、色純度が低下するとともに画質が悪くなり、光利用効率も低下する。ダイクロイック特性の悪化による光利用率の低下は、いわゆるゴーストの発生を招いたり、プリズム内を不要な光が透過してプリズムの温度上昇の一因となる。また、高屈折率層の屈折率ＮHと低屈折率層の屈折率ＮLとの比は１．３３以上が好ましい。屈折率比ＮH／ＮLが１．３３未満であると、入射角度依存性は良好であるものの、良好なダイクロイック特性の得られる波長帯域が狭くなる。波長帯域を広げるためには薄膜の層数を増やす必要があるが、薄膜の層数を増やすと製造時のばらつきが増加し、安定した特性が得られ難くなる。加えて製造費が増加する問題がある。
【００４２】
低屈折率層はＡｌ2Ｏ3のみで構成してもよいし、所望の屈折率を得るため屈折率の異なる他の材料と組み合わせて使用してもよい。
【００４３】
ダイクロイック膜の形成方法としては特に限定はなく、真空蒸着やＩＡＤ（Ion Assisted Deposition）法、ＩＰ（Ion Plating）法、スパッタリング法など従来公知の方法を用いることができる。熱伝導率を上げるためには前述のようにダイクロイック膜を高密度なものにするのがよく、このためにはＩＡＤ法、ＩＰ法、スパッタリング法を用いて膜形成することが推奨される。
【００４４】
本発明で使用するプリズム基体としては、波長４００〜８００ｎｍにおける厚さ４０ｍｍあたりの平均吸収率が０．５％以下のものが望ましい。平均吸収率が０．５％を超えるとプリズム基体の光吸収による発熱が大きくなり屈折率分布が生じるからである。
【実施例】
【００４５】
（実施例１）
表２に示す層構成のダイクロイック膜を、プリズム基体（吸収率：０．２９％）の表面に形成した。このダイクロイック膜は赤色光を反射する一方、青色光と緑色光を透過するものであって、ＩＡＤ法によって、高屈折率層と低屈折率層を交互に積層したものである。高屈折率層としてＮｂ2Ｏ5膜を用い、低屈折率層としてはＡｌ2Ｏ3膜を用いた。このダイクロイック膜におけるＡｌ2Ｏ3の体積割合は５７．５％であり、低屈折率層における体積割合は１００％である。なお、ダイクロイック膜中のＡｌ2Ｏ3の含有量は、表２の膜構成から算出した。膜全体の膜厚が２３７９．８７ｎｍ、Ａｌ2Ｏ3膜厚の合計が１３６９．０２ｎｍであるから、１３６９．０２／２３７９．８７＝５７．５ｖｏｌ％と算出される。この例では、低屈折率層がＡｌ2Ｏ3で構成されているため、低屈折率層中のＡｌ2Ｏ3含有量は１００ｖｏｌ％となる。また高屈折率層と低屈折率層の屈折率比ＮH／ＮLは１．３４である。このダイクロイックプリズムを第１プリズムＤＰ１（図２に図示）として用いた。
【００４６】
【表２】
2007058166.tif 000004
【００４７】
表３に示す層構成のダイクロイック膜を、プリズム基体（吸収率：０．２９％）の表面に形成した。このダイクロイック膜は青色光を反射する一方、緑色光を透過するものであって、前記と同様に、ＩＡＤ法によって、高屈折率層と低屈折率層を交互に積層したものである。高屈折率層としてＴｉＯ2膜を用い、低屈折率層としてはＬａ2Ｏ3とＡｌ2Ｏ3の混合膜を用いた。Ｌａ2Ｏ3とＡｌ2Ｏ3の混合比は分子数比で１：３．３であり、ドイツMerck KGaA社のSubstance M2が使用された。この分子数比から分子量と比重を用いてＡｌ2Ｏ3の体積割合を算出すると、このダイクロイック膜におけるＡｌ2Ｏ3の体積割合は３６．０％であり、低屈折率層における体積割合は６２．７％であった。
【００４８】
なお、ダイクロイック膜中のＡｌ2Ｏ3の含有量は、表３の膜構成から算出した。表３の低屈折率層は、Ｌａ2Ｏ3とＡｌ2Ｏ3の混合材料からなり、混合比率は分子数比１：３．３である。そのうちのＡｌ2Ｏ3の体積に相当する比率は、それぞれの分子量と比重から単位分子数あたりの体積を算出し、その比率とした。算出にあたり、Ｌａ2Ｏ3の分子量：３２５．８１、Ａｌ2Ｏ3の分子量：１０１．９６、Ｌａ2Ｏ3の比重：６．５１、Ａｌ2Ｏ3の比重：４．００の値を用いた。Ｌａ2Ｏ3の単位分子数あたりの体積は、３２５．８１／６．５１＝５０．０５、Ａｌ2Ｏ3の単位分子数あたりの体積は、１０１．９６／４．００＝２５．４９と算出される。分子数比が１：３．３であるから、低屈折率層中のＡｌ2Ｏ3の体積比率は、（３．３×２５．４９）／（５０．０５＋３．３×２５．４９）＝６２．７ｖｏｌ％となる。膜全体の膜厚が１７２５．４０ｎｍ、Ｌａ2Ｏ3とＡｌ2Ｏ3の混合材料の膜厚の合計が９８９．３６ｎｍであるから、膜全体の中でのＡｌ2Ｏ3の体積比率は、（９８９．３６×６２．７％）／１７２５．４０＝３６．０ｖｏｌ％と算出される。また高屈折率層と低屈折率層の屈折率比ＮH／ＮLは１．３８である。このダイクロイックプリズムを第２プリズムＤＰ２（図２に図示）として用いた。
【００４９】
【表３】
2007058166.tif 000005
【００５０】
以上作製した第１プリズムＤＰ１と第２プリズムＤＰ２を、図１及び図２に示した画像投影装置に取り付け、光源として６ｋＷのキセノンランプを用いて、スクリーンに投射した赤色光（Ｒ）、緑色光（Ｇ）、青色光（Ｂ）の各色光の画質評価を目視にて行った。評価基準は表４に示すとおりである。結果を表５に示す。このときの光出力は２４，０００ルーメンである。
【００５１】
また、図３に、この画像投影装置のダイクロイック特性を示すグラフを示す。図３は、横軸を波長（ｎｍ）とし、縦軸を透過率として、照明光から投影光までの経路の透過率特性を示したものである。
【００５２】
【表４】
2007058166.tif 000006
【００５３】
【表５】
2007058166.tif 000007
【００５４】
表５から明らかなように、実施例１のダイクロイックプリズムを用いた画像投影装置では、Ｒ・Ｇ・Ｂの各色光の画質は点灯直後および点灯１時間後ともに良好なものであった。また、図３から明らかなように、このダイクロイックプリズムの入射角度依存性の小さいため、各色光の切り替わり部分の透過率損失が少ないことがわかる。これにより、明るく、迷光の少ない投影画像が得られた。
【００５５】
（実施例２）
プリズム基体として吸収率が０．４９％のものを用いた以外は、実施例１と同様にして、第１プリズムＤＰ１および第２プリズムＤＰ２を作製した。そして実施例１と同様に、作製した第１プリズムＤＰ１および第２プリズムＤＰ２を、図１及び図２に示した画像投影装置に取り付け、光源として６ｋＷのキセノンランプを用いて、スクリーンに投射した赤色光（Ｒ）、緑色光（Ｇ）、青色光（Ｂ）の各色光の画質評価を目視にて行った。結果を表６に示す。このときの光出力も２４，０００ルーメンである。
【００５６】
【表６】
2007058166.tif 000008
【００５７】
表６から明らかなように、実施例２のダイクロイックプリズムを用いた画像投影装置では、Ｒ・Ｇ・Ｂの各色光の画質は点灯直後は良好なものであった。また点灯１時間後の各色光の画質は、実施例１のものよりは若干落ちるものの実使用上問題のないものであった。
【００５８】
（比較例１）
表７に示す層構成のダイクロイック膜を、プリズム基体（吸収率：０．４９％）の表面に形成した。このダイクロイック膜は赤色光を反射する一方、青色光と緑色光を透過するものであって、ＩＡＤ法によって、高屈折率層と低屈折率層を交互に積層したものである。高屈折率層としてＬａ2Ｏ3とＴｉＯ2の混合膜を用い、低屈折率層としてはＳｉＯ2膜を用いた。このダイクロイック膜におけるＡｌ2Ｏ3の体積割合は２．４％であった。また高屈折率層と低屈折率層の屈折率比ＮH／ＮLは１．４９である。このダイクロイックプリズムを第１プリズムＤＰ１（図２に図示）として用いた。
【００５９】
【表７】
2007058166.tif 000009
【００６０】
表８に示す層構成のダイクロイック膜を、プリズム基体（吸収率：０．４９％）の表面に形成した。このダイクロイック膜は青色光を反射する一方、緑色光を透過するものであって、前記と同様に、ＩＡＤ法によって、高屈折率層と低屈折率層を交互に積層したものである。高屈折率層としてＬａ2Ｏ3とＴｉＯ2の混合膜を用い、低屈折率層としてはＳｉＯ2膜を用いた。このダイクロイック膜におけるＡｌ2Ｏ3の体積割合は０％である。また高屈折率層と低屈折率層の屈折率比ＮH／ＮLは１．４１である。このダイクロイックプリズムを第２プリズムＤＰ２（図２に図示）として用いた。
【００６１】
【表８】
2007058166.tif 000010
【００６２】
以上作製した第１プリズムＤＰ１と第２プリズムＤＰ２を、図１及び図２に示した画像投影装置に取り付け、光源として６ｋＷのキセノンランプを用いて、スクリーンに投射した赤色光（Ｒ）、緑色光（Ｇ）、青色光（Ｂ）の各色光の画質評価を目視にて行った。評価基準は表４に示すとおりである。結果を表９に示す。このときの光出力は２０，０００ルーメンである。また、図４に、この画像投影装置のダイクロイック特性を示すグラフを示す。
【００６３】
【表９】
2007058166.tif 000011
【００６４】
表９から明らかなように、比較例１のダイクロイックプリズムを用いた画像投影装置では、Ｒ・Ｇ・Ｂの各色光の画質は点灯直後は良好であったが、点灯１時間後には実用に耐えないレベルにまで低下した。また、図４から明らかなように、このダイクロイックプリズムでは入射角度依存性が大きいため、各色光の透過率曲線の立ち上がりの傾斜が緩く、各色光の透過率損失が大きくなっている。
【図面の簡単な説明】
【００６５】
【図１】本発明に係る画像投影装置およびダイクロイックプリズムの一例を示す概説平面図である。
【図２】図１のダイクロイックプリズムの垂直断面図である。
【図３】実施例１の画像投影装置の、照明光から投影光までの透過率を示す図である。
【図４】比較例１の画像投影装置の、照明光から投影光までの透過率を示す図である。
【図１】
2007058166.tif 000012
【図２】
2007058166.tif 000013
【図３】
2007058166.tif 000014
【図４】
2007058166.tif 000015